MehdiAstaraki/multilingual_GP huggingface dataset:
Title: Polysiloxane, composition de résine photosensible, produit durci, dispositif à semi-conducteur et dispositif d'affichage électroluminescent organique

Abstract: La présente invention aborde le problème de la fourniture d'un polysiloxane qui permet la production d'une composition de résine photosensible produisant un produit durci qui peut être traité avec une résolution élevée et présente une flexibilité élevée. La présente invention concerne un polysiloxane qui comprend une ou plusieurs structures choisies dans le groupe constitué des structures représentées par les formules (1) à (3). Dans les formules (1) à (3), chaque R 1 représente indépendamment un groupe représenté par la formule (4) ; R 2 représente un groupe hydrocarboné ayant de 1 à 4 atomes de carbone ; R 3 représente un groupe hydrocarboné monovalent ayant de 1 à 6 atomes de carbone ; * 1 représente un point de liaison lié à un atome d'oxygène ; et * 2 représente un point de liaison lié à un atome d'hydrogène ou à un atome de silicium. Dans la formule (4), * 3 représente un point de liaison lié à un atome de silicium ; R 4 représente un groupe hydrocarboné divalent ayant de 1 à 6 atomes de carbone ; et R 5 et R 6 représentent chacun indépendamment un groupe ayant 1 à 6 atomes de carbone et constitué uniquement d'atomes d'hydrogène, d'atomes de carbone, d'atomes d'oxygène et d'atomes d'azote, R 5 et/ou R 6 représentant un groupe contenant une liaison insaturée carbone-carbone aliphatique.
Title: Production method for solid product

Abstract: The present invention addresses the problem of providing a production method that makes it possible to easily produce a solid product that includes a fluorine-containing polymer as a principal component such that the solid product contains little of a low-molecular-weight fluorine-containing compound. According to the present invention, a production method for a solid product that includes a fluorine-containing polymer involves bringing a specific medium into contact with a mixture that includes a fluorine-containing polymer and a low-molecular-weight fluorine-containing compound, separating the specific medium from the resulting composition, and drying the composition from which the specific medium was separated. The fluorine-containing polymer contains no more than 10 mass% of units based on monomers that include a ring structure relative to the total mass of the fluorine-containing polymer, the fluorine-containing polymer does not include ionic functional groups, and the specific medium is a hydrocarbon medium or a ketone medium and does not include fluorine atoms or hydroxyl groups.
Title: Procédé de fabrication de produit solide

Abstract: La présente invention a pour objectif de fournir un procédé de fabrication qui permet de fabriquer facilement un produit solide qui comprend un polymère contenant du fluor comme composant principal de telle sorte que le produit solide contient une petite quantité d'un composé contenant du fluor de faible poids moléculaire. Selon la présente invention, un procédé de fabrication d'un produit solide qui comprend un polymère contenant du fluor consiste à mettre en contact un milieu spécifique avec un mélange qui comprend un polymère contenant du fluor et un composé contenant du fluor de faible poids moléculaire, à séparer le milieu spécifique de la composition résultante et à sécher la composition dont le milieu spécifique a été séparé. Le polymère contenant du fluor ne contient pas plus de 10 % en masse d'unités sur la base de monomères qui comprennent une structure cyclique par rapport à la masse totale du polymère contenant du fluor, le polymère contenant du fluor ne comprend pas de groupes fonctionnels ioniques, et le milieu spécifique est un milieu hydrocarboné ou un milieu cétone et ne comprend pas d'atomes de fluor ou de groupes hydroxyle.
Title: Proton conductor, method for producing same, proton conductor composite film, and method for producing same

Abstract: Provided is a method for producing a proton conductor, the method comprising: hydrolyzing and polycondensing a compound represented by formula (1) and a compound represented by formula (2) so as to form a siloxane bond, thereby obtaining a precursor 1 that has an -SH group and a group represented by formula (3); oxidizing the -SH group of the precursor 1 so as to obtain a precursor 2 that has a sulfonic acid group and a group represented by formula (3); and subsequently crosslinking the precursor 2 by means of polyvalent metal ions. Formula (1): R 1 s (OR 2 ) 3-s Si-Q 1 -SH, Formula (2): R 3 t (OR 4 ) 3-t Si-Q 2 -P(=O)R 5 u (OR 6 ) 2-u , Formula (3): -P(=O)R 5 u (OR 6 ) 2-u
Title: Conducteur de protons, son procédé de production, film composite conducteur de protons et son procédé de production

Abstract: L'invention concerne un procédé de production d'un conducteur de protons, le procédé comprenant : l'hydrolyse et la polycondensation d'un composé représenté par la formule (1) et d'un composé représenté par la formule (2) de sorte à former une liaison siloxane, ce qui permet d'obtenir un précurseur 1 qui a un groupe -SH et un groupe représenté par la formule (3) ; l'oxydation du groupe -SH du précurseur 1 de sorte à obtenir un précurseur 2 qui a un groupe acide sulfonique et un groupe représenté par la formule (3) ; et ensuite la réticulation du précurseur 2 au moyen d'ions métalliques polyvalents. Formule (1) : R 1 s (OR 2 ) 3-s Si-Q 1 -SH, Formule (2) : R 3 t (OR 4 ) 3-t Si-Q 2 -P(=O)R 5 u (OR 6 ) 2-u , Formule (3) : -P(=O)R 5 u (OR 6 ) 2-u
Title: Conductive powder containing copper as main component

Abstract: Provided is a conductive powder containing copper as a main component, in which D50 is 0.3 to 7.5 μm inclusive, the ratio of a major axis X to a medium diameter Y is between 1.0 and 3.0 (both inclusive), the ratio of the major axis X to a minor axis Z is between 1.5 and 8.0 (both inclusive), and an aliphatic amine is included in at least a part of a surface of the conductive powder. The aliphatic amine is one such that at least one peak is detected in a chromatogram for a mass number of 44 when the conductive powder containing copper as a main component is heated from 38°C to 900°C at a heating rate of 10°C/min in an inert atmosphere by TG-MS, and the ratio of an area of the peak in a range between 250°C and 400°C (both inclusive) to an area of the peak in a range between 250°C and 900°C (both inclusive) is 0.9 or more. A conductive paste obtained by using the conductive powder can remove a surface treatment agent by low-temperature firing, and can form a dense conductor film.
Title: Poudre conductrice principalement constituée de cuivre

Abstract: L'invention concerne une poudre conductrice principalement constituée de cuivre dans laquelle une valeur D50 est supérieure ou égale à ０,３μｍ et inférieure ou égale à ７,５μｍ, le rapport du diamètre long (Ｘ) vis-à-vis du diamètre moyen (Ｙ) est supérieur ou égal à １,０ et inférieur ou égal à ３,０, et le rapport du diamètre long (Ｘ) vis-à-vis du diamètre court (Z) est supérieur ou égal à 1,5 et inférieur ou égal à 8,0, et qui possède une amine aliphatique sur au moins une partie de sa surface. Ladite amine aliphatique est telle que d'après une spectrométrie de masse thermogravimétrique (TG-MS), lorsque la poudre conductrice de l'invention est chauffée de 38°C à 900°C à une vitesse d'élévation de température de 10°C/minute sous une atmosphère inerte, au moins un pic est détecté dans un chromatogramme de nombre de masse 44, le rapport de surface dudit pic ou desdits pics à l'intérieur d'une plage de ２５０°C ou plus à 4００℃ ou moins pour la surface dudit pic ou desdits pics à l'intérieur d'une plage de ２５０℃ ou plus à ９００℃ ou moins, est supérieur ou égal à 0,9. Une pâte conductrice mettant en œuvre cette poudre conductrice permet d'éliminer un agent de traitement de surface par cuisson à basse température, et permet de former un film conducteur minutieux.
Title: Aromatic resin

Abstract: Provide is an aromatic resin having sufficient diffusion of an aroma and continuity of an aromatic effect. The aromatic resin is: characterized by being formed by blending a resin base material containing at least one selected from a polyvinyl acetal resin, a polyester resin, a polystyrene-based resin, and a polyolefin resin with an aromatic substance and a fixing agent having a main component in an amount not less than 250 molar mass; and characterized in that the polyvinyl acetal resin contains at least one selected from the group consisting of a polyvinyl acetoacetal and a polyvinyl butyral, the polyester resin contains at least one selected from the group consisting of a polylactic acid, a polybutylene succinate, and a polybutylene adipate terephthalate, the polystyrene-based resin contains at least one selected from the group consisting of a polystyrene resin, an acrylonitrile butadiene styrene resin, and an acrylonitrile styrene resin, and the polyolefin resin contains at least one selected from the group consisting of a polyethylene, a polypropylene, and a copolymer polyolefin.
Title: Résine aromatique

Abstract: L'invention concerne une résine aromatique présentant une diffusion suffisante d'un arôme et la continuité d'un effet aromatique. La résine aromatique est : caractérisée en ce qu'elle est formée par mélange d'un matériau de base de résine contenant au moins un élément choisi parmi une résine d'acétal de polyvinyle, une résine de polyester, une résine à base de polystyrène, et une résine de polyoléfine avec une substance aromatique et un agent de fixation ayant un composant principal en une quantité supérieure ou égale à 250 masse molaire ; et caractérisée en ce que la résine d'acétal de polyvinyle contient au moins un élément choisi dans le groupe consistant en un acétoacétal de polyvinyle et un butyral de polyvinyle, la résine de polyester contient au moins un élément choisi dans le groupe constitué par un acide polylactique, un succinate de polybutylène et un téréphtalate d'adipate de polybutylène, la résine à base de polystyrène contient au moins un élément choisi dans le groupe constitué par une résine de polystyrène, une résine d'acrylonitrile-butadiène-styrène et une résine d'acrylonitrile-styrène, et la résine de polyoléfine contient au moins un élément choisi dans le groupe constitué par un polyéthylène, un polypropylène et une polyoléfine de copolymère.
Title: Nanoparticle dispersion liquid, method for producing nanoparticle dispersion liquid, nanoparticle film, and light emitting element

Abstract: Provided is a nanoparticle dispersion liquid which has a long life and excellent light durability while maintaining a high photoluminescence quantum yield (PLQY) by adding a light stabilizer that has excellent radical scavenging ability to a metal halide perovskite that forms luminescent nanoparticles. This nanoparticle dispersion liquid is characterized by containing a metal halide perovskite, a light stabilizer, and a nonpolar organic solvent, and the light stabilizer includes at least one of a hindered amine skeleton represented by general formula (1) and a phenol skeleton represented by general formula (2). (In general formula (1), R 1 is at least one selected from the group consisting of a hydrogen atom, an acyclic aliphatic hydrocarbon group, and an oxyl free radical group, R 2 to R 5 are each independently hydrogen or an acyclic aliphatic hydrocarbon group, and R 6 is a hydrogen atom or an organic functional group.) (In general formula (2), R 7 to R 11 are each independently hydrogen or an organic functional group.)
Title: Liquide de dispersion de nanoparticules, procédé de production de liquide de dispersion de nanoparticules, film de nanoparticules et élément électroluminescent

Abstract: L'invention concerne un liquide de dispersion de nanoparticules qui a une longue durée de vie et une excellente durabilité à la lumière tout en maintenant un rendement quantique de photoluminescence élevé (PLQY) par ajout d'un stabilisateur de lumière qui a une excellente capacité de piégeage de radicaux à une pérovskite d'halogénure métallique qui forme des nanoparticules luminescentes. Ce liquide de dispersion de nanoparticules est caractérisé en ce qu'il contient une pérovskite d'halogénure métallique, un stabilisateur de lumière et un solvant organique non polaire, et le stabilisateur de lumière comprend un squelette d'amine encombrée représenté par la formule générale (1) et/ou un squelette de phénol représenté par la formule générale (2). (Dans la formule générale (1), R 1 est au moins un élément choisi dans le groupe constitué par un atome d'hydrogène, un groupe hydrocarboné aliphatique acyclique et un groupe radicalaire oxyle, R 2 à R 5 sont chacun indépendamment de l'hydrogène ou un groupe hydrocarboné aliphatique acyclique, et R 6 est un atome d'hydrogène ou un groupe fonctionnel organique.) (Dans la formule générale (2), R 7 à R 11 sont chacun indépendamment de l'hydrogène ou un groupe fonctionnel organique.)
Title: Resin composition and molded article

Abstract: [Problem] To provide a resin composition with which it is possible to prevent the occurrence of a short shot when manufacturing a molded article having thickness variations. [Solution] A resin composition according to the present invention contains a first aromatic polyester resin that has no naphthalene skeleton, a second aromatic polyester resin that has a naphthalene skeleton, and an inorganic filler. The first aromatic polyester resin contains a constituent unit derived from a p-hydroxybenzoic acid, a constituent unit derived from an aromatic diol, and a constituent unit derived from a phthalic acid. The second aromatic polyester resin contains a constituent unit derived from a p-hydroxybenzoic acid and a constituent unit derived from a monomer having a naphthalene skeleton. The blending amount of the second aromatic polyester resin is 0.1-30 parts by mass per 100 parts by mass of the first aromatic polyester resin.
Title: Composition de résine et article moulé

Abstract: L'objet de la présente invention est de mettre à disposition une composition de résine permettant d'empêcher l'apparition d'un tir court lors de la fabrication d'un article moulé ayant des variations d'épaisseur. À cette fin, la présente invention porte sur une composition de résine qui contient une première résine de polyester aromatique qui n'a pas de squelette naphtalène, une seconde résine de polyester aromatique qui a un squelette naphtalène, et une charge inorganique. La première résine de polyester aromatique contient un motif constitutif dérivé d'un acide p-hydroxybenzoïque, un motif constitutif dérivé d'un diol aromatique, et un motif constitutif dérivé d'un acide phtalique. La seconde résine de polyester aromatique contient un motif constitutif dérivé d'un acide p-hydroxybenzoïque et un motif constitutif dérivé d'un monomère ayant un squelette naphtalène. La quantité de mélange de la seconde résine de polyester aromatique est de 0,1 à 30 parties en masse pour 100 parties en masse de la première résine de polyester aromatique.
Title: Cell unit

Abstract: A cell unit (2) comprises: a base material (10) that defines a first surface (11) and a second surface (12) facing each other; a hole (13) that penetrates from the first surface (11) to the second surface (12); a film (21) that is disposed in the hole (13) and partitions the hole (13) into a first space (15) on the first surface (11) side and a second space (16) on the second surface (12) side; a first flow path (40) that is formed on the base material (10) and serves for introducing a first fluid into the first space (15); a second flow path (42) that is formed on the base material (10) and serves for taking out a second fluid from the second space (16); a first gasket (50) disposed on the first surface (11) and surrounding the first space (15) and the first flow path (40); and a second gasket (51) disposed on the first surface (11) and surrounding the second flow path (42) on the outside of the first gasket (50).
Title: Unité de cellule

Abstract: Une unité de cellule (2) comprend : un matériau de base (10) qui définit une première surface (11) et une seconde surface (12) se faisant face ; un trou (13) qui pénètre la première surface (11) et la seconde surface (12) ; un film (21) qui est disposé dans le trou (13) et sépare le trou (13) en un premier espace (15) sur le côté de la première surface (11) et un second espace (16) sur le côté de la seconde surface (12) ; un premier chemin d'écoulement (40) qui est formé sur le matériau de base (10) et sert à introduire un premier fluide dans le premier espace (15) ; un second chemin d'écoulement (42) qui est formé sur le matériau de base (10) et sert à retirer un second fluide du second espace (16) ; un premier joint d'étanchéité (50) disposé sur la première surface (11) et entourant le premier espace (15) et le premier chemin d'écoulement (40) ; et un second joint d'étanchéité (51) disposé sur la première surface (11) et entourant le second chemin d'écoulement (42) sur l'extérieur du premier joint d'étanchéité (50).
Title: Composition, temporary fixing composition, and method for manufacturing wafer using same

Abstract: The present disclosure provides a composition in which: the peel strength X PI measured by the following measurement method (X) using a polyimide test substrate is 0.50 N/mm or less; the peel strength Y PI measured by the following measurement method (Y) using a polyimide test substrate is 0.10 N/mm or more; and the ratio X PI /Y PI of the peel strength X PI to the peel strength Y PI is 1.5 or less. (X) The peel strength is measured by the following steps (i)-(iv): (i) the test substrate is coated with the composition to a thickness of 70 μm and a glass plate is laminated thereto, after which the composition is photocured to form a coating film; (ii) the test substrate on which the coating film has been formed is heated at 175°C for 30 minutes; (iii) the coating film is irradiated with laser light having an energy density of 920 mJ/cm 2 under conditions of a wavelength of 355 nm and a frequency of 40 kHz, and then the glass plate is peeled; and (iv) a peeling tape is affixed to the coating film, the peeling strength is measured when the coating film is peeled from the test substrate under conditions of a peeling direction of 180 degrees, a peeling width of 20 mm, a peeling rate of 120 mm/min, and a temperature of 25°C, and an average value of five such measurements is taken. (Y) The peeling strength is measured without performing the step (ii) in the measurement method (X).
Title: Composition, composition de fixation temporaire et procédé de fabrication de tranche l'utilisant

Abstract: La présente invention concerne une composition dans laquelle : la résistance au pelage X PI mesurée par le procédé de mesure suivant (X) à l'aide d'un substrat de test de polyimide est de 0,50 N/mm ou moins; la résistance au pelage Y PI mesurée par le procédé de mesure suivant (Y) à l'aide d'un substrat de test de polyimide est de 0,10 N/mm ou plus; et le rapport X PI /Y PI de la résistance au pelage X PI à la résistance au pelage Y PI est inférieur ou égal à 1,5. (X) La résistance au pelage est mesurée par les étapes suivantes (i)- (iv) : (i) (i) le substrat de test est revêtu de la composition à une épaisseur de 70 µm et une plaque de verre est stratifiée sur celui-ci, après quoi la composition est photodurcie pour former un film de revêtement; (ii) le substrat de test sur lequel le film de revêtement a été formé est chauffé à 175 °C pendant 30 minutes; (iii) le film de revêtement est irradié avec une lumière laser ayant une densité d'énergie de 920 mJ/cm 2 dans des conditions d'une longueur d'onde de 355 nm et d'une fréquence de 40 kHz, puis la plaque de verre est décollée; et (iv) une bande de pelage est fixée au film de revêtement, la résistance au pelage est mesurée lorsque le film de revêtement est décollé du substrat de test dans des conditions d'une direction de pelage de 180 degrés, d'une largeur de pelage de 20 mm, d'une vitesse de pelage de 120 mm/min et d'une température de 25 °C, et une valeur moyenne de cinq de ces mesures est prise. (Y) La résistance au pelage est mesurée sans effectuer l'étape (ii) dans le procédé de mesure (X).
Title: Fluorine-containing polymer surfactant

Abstract: The present invention primarily addresses the problem of providing a fluorine-containing polymer surfactant that has better leveling performance than conventional non-fluorine polymer surfactants and complies with PFAS regulations. The present invention can be, for example, a fluorine-containing polymer that includes a repeating continuous structure represented by general formula (1) as a block unit within the molecular structure thereof. In general formula (1), (Rf-A)n' represents, for example, a trifluoromethoxy group, X 5-n' represents, for example, a hydrogen atom or an organic group (excluding organic groups that include CF 3 -C- or -CF 2 -C- on X 5-n' ), R represents a hydrogen atom or a linear or branched C1–20 alkyl group, n is an integer from 1 to 50, and n' is an integer from 1 to 5.
Title: Tensioactif polymère contenant du fluor

Abstract: La présente invention aborde principalement le problème consistant à fournir un tensioactif polymère contenant du fluor qui présente de meilleures performances de nivellement que les tensioactifs polymères non fluorés classiques et réponde aux réglementations PFAS. La présente invention peut être, par exemple, un polymère contenant du fluor qui comprend une structure continue à répétition, représentée par la formule générale (1) en tant qu'unité de bloc à l'intérieur de la structure moléculaire de celui-ci. Dans la formule générale (1), (Rf-a)n' représente, par exemple, un groupe trifluorométhoxy, X 5-n' représente, par exemple, un atome d'hydrogène ou un groupe organique (à l'exclusion de groupes organiques qui comprennent CF 3 -C- ou -CF 2 -C- sur X 5-n' ), R représente un atome d'hydrogène ou un groupe alkyle en C1-20 linéaire ou ramifié, n est un nombre entier de 1 à 50, et n'est un nombre entier de 1 à 5.
Title: Polylactic acid and cellulose nanocrystal mixture

Abstract: [Problem] The present invention provides a PLA and CNC mixture which is improved to have physical properties required for general purposes without increasing environmental issues while keeping biodegradability that is intrinsically necessary for PLA. [Solution] A PLA and CNC mixture according to the present invention is obtained by adding only CNC which are not chemically modified with a biodegradable substance and has a crystallinity of 90% or more to PLA. Since the CNC dispersed in the PLA serve as crystal nuclei and innumerable crystals are formed, tie molecules extending over a plurality of crystals are formed, thereby forming a PLA crystal network structure, and the structure improves the physical properties of the PLA. Instead of improving PLA by modifying the PLA through crosslinking or polymerization of a substance that has an environmental load or another chemical substance to the PLA, or improving PLA through addition of a chemical substance which has an environmental load, this PLA and CNC mixture improves the physical properties of PLA by modifying the PLA through crystallization and crystal structure change of the PLA itself by adding CNC, which are biodegradable and nontoxic and do not have an environmental load, to the PLA, thereby maintaining the biodegradability of the PLA without degradation.